(57)【要約】【課題】水分検知ブリーダー材料などを提供する。【解決手段】水分検知ブリーダー材料１０２は、ガラス繊維材料および水分吸収標識材料を含む。水分吸収標識材料は、ガラス繊維材料の構成成分であり、水分に曝露されたとき、その色が第１の色から第２の色に変化する。色の変化は、しきい値温度未満（例えば、温度４５０°Ｆ未満）では熱的に不可逆であり得る。【選択図】図１
2017134051.tif 000002
【特許請求の範囲】
【請求項１】
複合材料補修領域１０４に複数の層を適用する段階であって、複数の層が、水分吸収標識材料を含む水分検知ブリーダー材料１０２を含み、水分吸収標識材料の第１の色から第２の色への色変化が、水分吸収標識材料による水分吸収を表示する、段階と、
複合材料補修領域１０４にバギングフィルム１１４を適用する段階であって、バギングフィルム１１４が流体界面１１６を含む、段階と、
周囲圧力未満の圧力を流体界面１１６に適用する段階を含む、水分除去工程を実施する段階と、
水分検知ブリーダー材料を曝露するためにバギングフィルム１１４を取り除く段階と、
色変化が起こったか否かを決定するために、曝露された水分検知ブリーダー材料１０２を評価する段階と、
を含む方法。
【請求項２】
色変化が生じたことを決定した後、硬化工程を実施する段階をさらに含む、請求項１に記載の方法。
【請求項３】
色変化が生じなかったことを決定した後、第２の水分除去工程を実施する段階をさらに含む、請求項１または２に記載の方法。
【請求項４】
複数の層が、
水分検知ブリーダー材料１０２と複合材料補修領域１０４との間の多孔質剥離フィルム層１０８と、
水分検知ブリーダー材料１０２の上の通気層１１２と、をさらに含む、請求項１から３の何れか１項に記載の方法。
【請求項５】
色変化が、温度４５０°Ｆ未満において熱的に不可逆である、請求項１から４の何れか１項に記載の方法。
【請求項６】
水分吸収標識材料が、ハロゲン化金属材料を含む、請求項１から５の何れか１項に記載の方法。
【請求項７】
ガラス繊維材料と、
水分吸収標識材料と
を含み、
水分吸収標識材料が、水分に曝露されたとき、第１の色から第２の色への色変化を生じ、色変化は、温度４５０°Ｆ未満において熱的に不可逆である、水分検知ブリーダー材料１０２。
【請求項８】
水分吸収標識材料が、ハロゲン化金属材料を含む、請求項７に記載の水分検知ブリーダー材料１０２。
【請求項９】
ハロゲン化金属材料が、シリカゲルの構成成分である、請求項８に記載の水分検知ブリーダー材料１０２。
【請求項１０】
ハロゲン化金属材料が、塩化物材料、臭化物材料、またはそれらの組み合わせを含む、請求項８または９に記載の水分検知ブリーダー材料１０２。
【発明の詳細な説明】
【技術分野】
【０００１】
本発明は、概して水分検知ブリーダー材料に関する。
【背景技術】
【０００２】
複合材料部品の補修の間、水分の存在は、複合材料部品に対する補修材料の接着を阻害するなど、様々な問題と関連する場合がある。補修領域は、典型的には補修の前に乾燥され、水分の移入を防ぐために手段が講じられる。乾燥の後、水分の移入を検知することが難しい場合がある。そのため、もしも手順が行われ補修が申し分のないものであった場合、典型的には、補修工程の間水分の移入はなかったと仮定される。
【発明の概要】
【課題を解決するための手段】
【０００３】
特定の実施形態において、本方法は複数の層を複合材料補修領域に適用する段階を含む。複数の層は、水分吸収標識材料を含む水分検知ブリーダー材料を含む。水分吸収標識材料の第１の色から第２の色への色変化は、水分吸収標識材料による水分吸収を表示している。本方法は、バギングフィルムを複合材料補修領域に適用する段階を含む。バギングフィルムは流体界面を含み、本方法は、流体界面に減圧（例えば、周囲圧力未満の圧力）を適用する段階を含む、水分除去工程を実施する段階を含む。本方法は、水分検知ブリーダー材料を曝露するためにバギングフィルムを取り除く段階も含む。本方法は、色の変化が起こったか否かを決定するために曝露された水分検知ブリーダー材料を評価する段階をさらに含む。
【０００４】
他の特定の実施形態において、本方法は複合材料補修配合物を複合材料補修領域に適用する段階を含む。複合材料補修配合物を適用した後、本方法は、複数の層を複合材料補修領域に適用する段階を含む。複数の層は、水分吸収標識材料を含む水分検知ブリーダー材料を含む。水分吸収標識材料の第１の色から第２の色への色変化は、水分吸収標識材料による水分吸収を表示している。本方法は、バギングフィルムを複合材料補修領域に適用する段階、複合材料補修配合物を加熱する段階を含む硬化工程を実施する段階、および水分検知ブリーダー材料を曝露するためにバギングフィルムを取り除く段階も含む。本方法は、色の変化が起こったか否かを決定するために曝露された水分検知ブリーダー材料を評価する段階をさらに含む。
【０００５】
他の特定の実施形態において、水分検知ブリーダー材料は、ガラス繊維材料および水分吸収標識材料を含む。水分吸収標識材料は、水分に曝露されたとき、第１の色から第２の色への色変化を起こす。色変化は、温度４５０°Ｆ未満では熱的に不可逆である。
【０００６】
記載される特徴、機能、および利点は、様々な実施形態において独立に実現され得るか、または他の実施形態において組み合わされてよく、そのさらなる詳細が以下の記載および図面に関して開示される。
【図面の簡単な説明】
【０００７】
【図１】一実施形態による、水分検知ブリーダー材料の複合材料補修領域への適用を含む、（複合材料補修工程と関連する）水分除去工程を説明する図である。
【図２】一実施形態による、水分検知ブリーダー材料の複合材料補修領域への適用を含む、（複合材料補修工程と関連する）硬化工程を説明する図である。
【図３】水分検知ブリーダー材料を用いた水分除去工程（複合材料補修工程に関連する）を評価する方法の特定の実施形態を説明するフローチャートである。
【図４】水分検知ブリーダー材料を用いた硬化工程（複合材料補修工程に関連する）を評価する方法の特定の実施形態を説明するフローチャートである。
【発明を実施するための形態】
【０００８】
本開示は、複合材料部品の補修に関連する１つまたは複数の工程の間に水分が吸収されたか否かを決定するために使用され得る水分検知ブリーダー材料（例えば、織布を含むブリーダークロス、または不織布を含むブリーダーマット）について説明する。例えば、本開示の水分検知ブリーダー材料は、水分除去工程が十分なものであったか否か、および／または硬化工程が十分なものであったか否かを決定するために使用され得る。本開示の水分検知ブリーダー材料は、水分吸収標識材料を含む。第１の色（例えば、白色）から第２の色（例えば、青色などの非白色）への水分吸収標識材料の色変化は、水分吸収標識材料による水分吸収の表示である。
【０００９】
場合によっては、本開示の水分検知ブリーダー材料は、図１に関連して本明細書において説明されかつさらに記載されるように、（複合材料補修工程に関連する）水分除去工程の有効性を評価するために使用され得る。他の場合には、本開示の水分検知ブリーダー材料は、図２に関連して本明細書において説明されかつさらに記載されるように、（複合材料補修工程に関連する）硬化工程の有効性を評価するために使用され得る。水分除去工程の場合において、水分吸収標識材料による水分吸収は、１つまたは複数の後の複合材料補修工程を実施する前に、水分の十分な除去を表示する。硬化工程の場合において、水分吸収標識材料による水分吸収は、複合材料部品を通じた水分移入、および／または減圧バギングの漏れからの湿度によりもたらされる水分の存在を表示する。硬化工程の間の水分の存在により（例えば、ラミネートパッチまたは結合された接着ジョイント中の間隙率に関連して）補修が不十分なものとなり得るので、色変化は不満足な複合材料補修工程の表示となり得る。
【００１０】
図１を参照すると、図１００は、水分検知ブリーダー材料１０２の（複合材料部品１０６の）複合材料補修領域１０４への適用を含む、（複合材料補修工程に関連する）水分除去工程の特定の実施形態を説明する。水分検知ブリーダー材料１０２は、水分吸収標識材料を含み、水分吸収標識材料の第１の色（例えば、白色）から第２の色（例えば、青色などの非白色）への色変化は、水分吸収標識材料による水分吸収を表示する。例えば、水分検知ブリーダー材料１０２は、ガラス繊維材料を含んでよく、水分吸収標識材料は、ガラス繊維材料の構成成分であってよい（例えば、ガラス繊維材料中に分散される）。本明細書においてさらに説明されるように、色変化は、満足のいく水分除去工程の表示であってよい。
【００１１】
図１に示される特定の実施形態において、複数の層が複合材料補修領域１０４に適用される。図１の例において、複数の層は、水分検知ブリーダー材料１０２と複合材料補修領域１０４との間に多孔質剥離フィルム層１０８（例えば、有孔剥離フィルム）を含む。複数の層は、水分検知ブリーダー材料１０２の上にあるヒートブランケット層１１０およびヒートブランケット層１１０の上にある通気層１１２も含む。他の場合には、複数の層は、より少ない層またはより多い層を含んでよい。図１が、水分除去工程のための熱源がヒートブランケット層１１０である例を示しているのに対して、他の場合には、熱源はオーブンまたはオートクレーブであってよい。そのような場合には、ヒートブランケット層１１０は、複数の層から省略することができる。少なくとも１つの流体界面を含むバギングフィルム１１４が、複合材料補修領域１０４に適用され得る。図１の実施例において、バギングフィルム１１４が、複合材料補修領域１０４に対して減圧（例えば、周囲圧力未満の圧力）の適用を可能にする流体界面１１６（図１において、「減圧（Ｖａｃｕｕｍ  Ｏｕｔ）」で示される）を含み、複合材料補修領域１０４から水分を除去するための水分経路１１８を提供する。図１に説明される特定の実施形態において、第２の流体界面１２０（図１において、「減圧モニター」で示される）が、水分除去工程の間の減圧の監視を可能にし得る。
【００１２】
図１は、複合材料補修領域１０４上のバギングフィルム１１４（並びにバギングフィルム１１４下方の複数の層）を固定するためにシーラントテープ１２２が用いられる特定の例を説明する。他の場合には、代替的なおよび／または追加の密封方法が、水分除去のために複合材料補修領域１０４に減圧を適用することを可能にするために、バギングフィルム１１４を複合材料部品１０６に密封するために使用され得る。複合材料補修領域１０４に対する複数の層の適用の後、流体界面１１６に減圧を適用する段階を含む水分除去工程が実施され得る。水分除去工程を実施した後、水分検知ブリーダー材料１０２を曝露するために、バギングフィルム１１４は取り外されてよい。曝露された水分検知ブリーダー材料１０２は、色変化が生じたか否かを決定するために評価され得る。色変化は水分が水分検知ブリーダー材料１０２を通過したことを示すので、色変化が生じたとき、水分除去工程は十分なものであったとみなされてよい。図２に関連して本明細書において説明され、さらに記載されるように、硬化工程は、色変化に基づき水分除去工程が成功したことが確認された後、実施され得る。或いは、色変化が起こらないことは、水分除去工程が十分なものではなかったことに関連付けられ得る。なぜなら、色変化が起こらないことは、水分が水分検知ブリーダー材料１０２を通過しなかったことを示すためである。この場合において、色の変化が起こらなかったことが確認された後、第２のまたは追加の水分除去工程が実施されてよい。
【００１３】
特定の実施形態において、水分検知ブリーダークロス層１０２の水分吸収標識材料の色変化は、水分除去工程の作業条件に関連する温度範囲内で熱的に不可逆である。例えば、色変化は、温度４５０°Ｆ未満では熱的に不可逆であり得る。水分吸収標識材料は、塩化物材料、臭化物材料、またはそれらの組み合わせなどの、金属ハロゲン化物材料を含んでよい（例えば、金属はニッケル、コバルト、またはそれらの組み合わせを含む）。説明のための、非制限的な例として、数ある選択肢の中で、ニッケル（ＩＩ）臭化物、コバルト（ＩＩ）塩化物、コバルト（ＩＩ）臭化物、（またはそれらの組み合わせ）が挙げられる。場合によっては、金属ハロゲン化物材料は、シリカゲルの構成成分であってよい（例えば、活性化シリカゲル内に分散される）。
【００１４】
このように、図１は、複合材料補修工程の硬化工程の前に行われ得る水分除去工程の例を示す（図２に関連してさらに本明細書に記載される）。水分除去工程は、水分に曝露されたとき色が第１の色から第２の色に変化する水分吸収標識材料を含む水分検知ブリーダー材料の使用を含む。水分除去工程の後、水分に曝露した結果として水分吸収標識材料の色が変わったか否かを決定するために。水分検知ブリーダー材料は評価され得る。第１の色から第２の色への水分吸収標識材料の色の変化は、水分除去工程の間の水分吸収を表示し得、水分除去工程が十分なものであったことを表し、一方で色の変化が無いことは、不十分な水分除去工程の表示であり得る。
【００１５】
図２を参照すると、図２００は、（複合材料部品１０６の）複合材料補修領域１０４への水分検知ブリーダー材料１０２の適用を含む、（複合材料補修工程に関連する）硬化工程の特定の実施形態を説明する。図２は、複合材料補修レイアップの他の層を適用する段階の前に、複合材料補修配合物２０２（例えば、「プリプレグ材料」とも呼ばれる、予め含浸された材料）が、複合材料補修領域１０４に適用されることを説明する。硬化工程は、図１に関して本明細書に記載されるように、十分な水分除去工程の後、実施され得る。或いは、水分検知ブリーダー材料１０２は、水分除去工程に関してのみ、硬化工程に関してのみ、使用され得る。図１の例のように、図２の水分検知ブリーダー材料１０２は、水分に曝露されたとき、色を第１の色から第２の色に変える水分吸収標識材料を含む。硬化工程の後、水分検知ブリーダー材料１０２は、水分への曝露の結果として、水分吸収標識材料が色を変えたか否かを決定するために、評価され得る。第１の色から第２の色への色変化は、硬化工程の間の水分の存在を表示し、不十分な硬化工程を表し、一方で色変化が無いことは、十分な硬化工程を表示する。
【００１６】
複合材料補修配合物２０２は、１つまたは複数の揮発性成分を含む場合がある。硬化工程の間、複合材料補修配合物２０２が（例えば、ヒートブランケット層１１０を介して、またはオーブンまたはオートクレーブなど他の熱源を介して）加熱されてよく、揮発成分が流体界面１１６を介して、減圧（例えば、周囲圧力未満の圧力）の適用によって、除去されてよい。場合によっては、揮発成分に対する水分検知ブリーダー材料１０２の曝露は、第１の色から第２の色への色変化をもたらさない場合がある。特定の実施形態において、水分吸収標識材料の色変化は、硬化工程の工程条件に関連する温度範囲内で熱的に不可逆である。例えば、色変化は、複合材料補修配合物２０２に対する熱の適用の結果である最大温度を表し得る温度４５０°Ｆ未満で熱的に不可逆であってよい。例として、水分吸収標識材料は、塩化物材料、臭化物材料、またはそれらの組み合わせなど、ハロゲン化金属材料を含んでよい（例えば、金属は、ニッケル、コバルト、またはそれらの組み合わせを含む）。説明のための、非制限的な例として、数ある選択肢の中で、ニッケル（ＩＩ）臭化物、コバルト（ＩＩ）塩化物、コバルト（ＩＩ）臭化物、（またはそれらの組み合わせ）が挙げられる。場合によっては、金属ハロゲン化物材料は、シリカゲルの構成成分であってよい（例えば、活性化シリカゲル内に分散される）。
【００１７】
図２は、複合材料補修配合物２０２が複合材料補修領域１０４に適用された後、複数の層が適用され得ることを説明する。図２の例において、複数の層は、水分検知ブリーダー材料１０２と（複合材料補修配合物２０２を含む）複合材料補修領域１０４との間に、多孔質剥離フィルム層１０８（例えば、有孔剥離フィルム）を含む。複数の層は、水分検知ブリーダー材料１０２の上の固体剥離フィルム層２０４、固体剥離フィルム層２０４の上のヒートブランケット層１１０、およびヒートブランケット層１１０の上の通気層１１２も含む。他の場合において、複数の層は、より少ない数の層またはより多い数の層を含んでよい。図２が、硬化工程のための熱源がヒートブランケット層１１０である例を説明する一方で、他の場合には熱源はオーブンまたはオートクレーブであってよい。そのような場合、ヒートブランケット層１１０は、複数の層から除外されてよい。（流体界面１１６を含む）バギングフィルム１１４が、複数の層の適用の後、複合材料補修領域１０４に適用され得、バギングフィルム１１４は、（例えば、シーラントテープ１２２を用いて）複合材料補修領域１０４を密封してよい。
【００１８】
複数の層を複合材料補修領域１０４に適用した後、硬化工程が実施されてよく、硬化工程は流体界面１１６に減圧を適用する段階および（例えば、ヒートブランケット層１１０を用いて、または他の熱源を用いて）加熱する段階を含む。硬化工程を実施した後、バギングフィルム１１４は、水分検知ブリーダー材料１０２を曝露するために取り除かれてよい。曝露された水分検知ブリーダー材料１０２は、色変化が生じたか否かを決定するために評価されてよい。色変化は、硬化工程の間の１つまたは複数の場所からの水分移入（図２において「水分移入」および「バギング漏れからの湿度を有する空気」）、または硬化工程前の乾燥に効果がなかったことを表示し得る。結果的に、色変化は、硬化工程が不十分な硬化工程であったことを示し得る。或いは、色変化がないことは、満足のいく硬化工程に関連付けることができる。
【００１９】
このように、図２は、複合材料補修工程に関連する硬化工程の例を示す。硬化工程は、水分に曝露されたとき第１の色から第２の色へと色を変える水分吸収標識材料を含む水分検知ブリーダー材料の使用を含む。硬化工程の後、水分検知ブリーダー材料は、水分吸収標識材料が色を変えたか否かを決定するために、評価されてよい。色変化は、硬化工程に関連付けられる温度において熱的に不可逆であってよい。高温条件の下で色が戻る乾燥剤容器とは違って、本明細書の水分吸収標識材料は、硬化工程の間水分が存在していたか否かを決定するために、色変化を保持し得る。第１の色から第２の色への色変化は、硬化工程の間の水分侵入の表示であり、不満足な硬化工程を示し、一方で色変化が無いことは満足のいく硬化工程を示している。
【００２０】
図３は、水分検知ブリーダー材料を用いる水分除去工程を評価する方法３００の特定の実施形態を説明する。水分検知ブリーダー材料は、水分吸収標識材料を含み、水分吸収標識材料の第１の色から第２の色への色変化は、水分吸収標識材料による水分吸収の表示である。色変化は、水分除去工程が十分に行われたことの表示であり得る。
【００２１】
方法３００は、３０２において、複合材料補修領域に複数の層を適用する段階を含む。複数の層は、水分吸収標識材料を含む水分検知ブリーダー材料を含む。水分吸収標識材料の第１の色（例えば、白色）から第２の色（例えば、青色などの非白色）への色変化は、水分吸収標識材料による水分吸収の表示である。本明細書にさらに記載されるように、場合によっては、複数の層は、水分検知ブリーダー材料と複合材料補修領域との間の多孔質剥離フィルム層、水分検知ブリーダー材料の上のヒートブランケット層、およびヒートブランケット層の上の通気層をさらに含み得る。本明細書にさらに記載されるように、場合によっては、ヒートブランケット層１１０は、水分除去工程のための熱源として働き得る。他の場合には、熱源はオーブンまたはオートクレーブであってよく、ヒートブランケット層１１０は複数の層から除外され得る。例えば、図１を参照すると、水分検知ブリーダー材料１０２を含む複数の層が、複合材料補修領域１０４に適用され得る。図１は、複数の層が多孔質剥離フィルム層１０８、ヒートブランケット層１１０、および通気層１１２も含む例をさらに説明する。
【００２２】
方法３００は、３０４において、複合材料補修領域にバギングフィルムを適用する段階を含む。バギングフィルムは、水分除去工程の間、複合材料補修領域に対する減圧（例えば、周囲圧力未満の圧力）の適用を可能にする流体界面を含む。例えば、図１を参照すると、バギングフィルム１１４は、複合材料補修領域１０４に適用され得る。図１に示されるように、バギングフィルム１１４は、複合材料補修工程の水分除去工程の間、複合材料補修領域１０４から水分を除去するための水分経路１１８を提供する流体界面１１６（「減圧（Ｖａｃｕｕｍ  Ｏｕｔ）」と示される）を含む
【００２３】
方法３００は、３０６において、流体界面に減圧を適用する段階を含む水分除去工程を実施する段階を含む。例えば、図１を参照すると、バギングフィルム１１４を（例えばシーラントテープ１２２を用いて）複合材料部品１０６に密封する段階の後、減圧（例えば、周囲圧力未満の圧力）が流体界面１１６に適用され得る。
【００２４】
方法３００は、３０８において、水分検知ブリーダー材料を曝露するためにバギングフィルムを取り除く段階を含む。例えば、図１を参照すると、水分除去工程を実施した後、バギングフィルム１１４は、水分検知ブリーダー材料１０２を曝露するために取り除かれてよい。
【００２５】
方法３００は、３１０において、色変化が生じたか否かを決定するために、曝露された水分検知ブリーダー材料を評価する段階を含む。水分吸収標識材料が第１の色から第２の色に色を変えたとき（水分表示材料による水分吸収の表示）、水分除去工程は、３１２において示されるように、満足のいく水分除去工程であるとみなされ得る。水分吸収標識材料が色を第１の色から第２の色に変えなかったとき、水分除去工程は、３１４において示されるように、不十分な水分除去工程とみなされ得る。
【００２６】
したがって、図３は、水分検知ブリーダー材料を用いた水分除去工程の評価方法の特定の例を説明する。水分検知ブリーダー材料は、水分吸収標識材料を含み、水分吸収標識材料の第１の色から第２の色への色変化は、水分吸収標識材料による水分吸収の表示である。水分検知ブリーダー材料は、水分除去工程の後に、色変化が生じたか否かを決定するために、試験され得る。色変化は、満足のいく水分除去工程の表示であり得る。
【００２７】
図４は、水分検知ブリーダー材料を用いた硬化工程の評価方法４００の特定の例を説明する。水分検知ブリーダー材料は、水分吸収標識材料を含み、水分吸収標識材料の第１の色（例えば、白色）から第２の色（例えば、青色などの非白色）への色変化は、水分吸収標識材料による水分吸収の表示である。色変化は、不十分な硬化工程の表示であり得る。
【００２８】
方法４００は、４０２において、複合材料補修領域に複合材料補修配合物を適用する段階を含む。例えば、図２を参照すると、複合材料補修配合物２０２は、複合材料補修領域１０４に適用され得る。
【００２９】
方法４００は、４０４において、複合材料補修領域に複数の層を適用する段階を含む。複数の層は、水分吸収標識材料を含む水分検知ブリーダー材料を含む。水分吸収標識材料の第１の色から第２の色への色変化は、水分吸収標識材料による水分吸収の表示である。本明細書においてさらに記載されるように、場合によっては、複数の層は、水分検知ブリーダー材料と複合材料補修領域との間の多孔質剥離フィルム層、水分検知ブリーダー材料の上の固体剥離フィルム層、固体剥離フィルム層の上のヒートブランケット層、およびヒートブランケット層の上の通気層をさらに含み得る。本明細書でさらに記載されるように、場合によっては、ヒートブランケット層１１０は、硬化工程のための熱源に相当し得る。他の場合には、熱源はオーブンまたはオートクレーブであってよく、ヒートブランケット層１１０は複数の層から除外され得る。例えば、図２を参照すると、水分検知ブリーダー材料１０２を含む複数の層が、複合材料補修領域１０４に適用され得る。図２は、複数の層が、（複合材料補修領域１０４に適用された複合材料補修配合物２０２の上の）多孔質剥離フィルム層１０８、固体剥離フィルム層２０４、ヒートブランケット層１１０、および通気層１１２も含む例をさらに説明する。他の場合には、複数の層は、より少ない層を含んでよく、またはより多い層を含んでよい。
【００３０】
方法４００は、４０６において、複合材料補修領域にバギングフィルムを適用する段階を含む。例えば、図２を参照すると、バギングフィルム１１４は、複合材料補修領域１０４に適用され得る。図２に示されるように、バギングフィルム１１４は、複合材料部品１０６内部に水分が移入する場合に、および／またはバギング漏れの結果水分が移入する場合に、水分を除去するための水分経路１１８を与えるために、流体界面１１６（「減圧」と示される）を含む。
【００３１】
方法４００は、４０８において、複合材料補修配合物を加熱する段階を含む硬化工程を実施する段階を含む。例えば、図２を参照すると、硬化工程が実施されてよく、硬化工程は複合材料補修配合物２０２を加熱する段階を含む（例えば、ヒートブランケット層１１０を用いて熱を与えることによって）。図２の例では示されていないが、他の場合において、熱はオーブンまたはオートクレーブによって適用されてよく、ヒートブランケット層１１０は複数の層に含まれなくてよい。
【００３２】
方法４００は、複合材料補修配合物の硬化の後、４１０において、水分検知ブリーダー材料を曝露するためバギングフィルムを取り除く段階を含む。例えば、図２を参照すると、バギングフィルム１１４は、水分検知ブリーダー材料１０２を曝露するため取り除かれてよい。
【００３３】
方法４００は、４１２において、色変化が生じたか否かを決定するために曝露された水分検知ブリーダー材料を評価する段階を含む。水分吸収標識材料の色が第２の色に変化しないとき（硬化工程の間水分の侵入がなかったことを示す）、４１４に示されるように、硬化工程は満足のいく複合材料補修工程とみなされ得る。水分吸収標識材料の色が第２の色に変化したとき（硬化工程の間の水分の侵入を示す）、４１６に示されるように、硬化工程は不十分な複合材料補修工程とみなされ得る。
【００３４】
図４は、水分検知ブリーダー材料を用いた硬化工程を評価する方法の特定の例を説明する。水分検知ブリーダー材料は水分吸収標識材料を含み、水分吸収標識材料の第１の色から第２の色への色変化は、水分吸収標識材料による水分吸収の表示である。色変化は、硬化工程の間の水分の存在を表すことができ（例えば、複合材料部品内部への水分移入、バギング漏れなどから生じる）、不十分な硬化工程を示す。
【００３５】
本明細書に記載される実施形態の説明は、様々な実施形態の構造の一般的な理解を与えることを意図している。説明は、本明細書に記載される構造または方法を用いる装置およびシステムの構成要素および特徴の全てを完全に記載するものとして働くことを意図されていない。本開示を参照するとき、他の多くの実施形態が、当業者には明白だろう。他の実施形態は、構造および論理の置換および変更が、本開示の範囲から逸脱することなく行われ得るように、用いられてよく、本開示から導かれてよい。例えば、方法における段階は、図に示されるものとは異なる順序で行われてよく、方法における１つまたは複数の段階が省略されてよい。したがって、本開示および図面は、限定的であるというよりむしろ説明であるとみなされる。
【００３６】
さらに、特定の実施形態が本明細書において説明され、開示されているが、同じまたは類似の結果を実現するために設計された任意の後続の配置が、示された特定の実施形態で置換され得ることは明らかである。本開示は、様々な実施形態の任意のかつ全ての後続の適合または変更を含むことが意図されている。上述の実施形態の組み合わせ、および本明細書に具体的に記載されていない他の実施形態は、本明細書を参照するとき当業者には明らかであるだろう。
【００３７】
さらに、本開示は、以下の条項による実施形態を含む。
【００３８】
条項１
複合材料修領域に複数の層を適用する段階であって、複数の層が、水分吸収標識材料を含む水分検知ブリーダー材料を含み、水分吸収標識材料の第１の色から第２の色への色変化が、水分吸収標識材料による水分吸収を表示する、段階と、
複合材料補修領域にバギングフィルムを適用する段階であって、バギングフィルムが流体界面を含む、段階と、
周囲圧力未満の圧力を流体界面に適用する段階を含む、水分除去工程を実施する段階と、
水分検知ブリーダー材料を曝露するためバギングフィルムを取り除く段階と、
色変化が生じたか否かを決定するために曝露された水分検知ブリーダー材料を評価する段階と、
を含む方法。
【００３９】
条項２
色変化が生じたことを決定した後、硬化工程を実施する段階をさらに含む、条項１に記載の方法。
【００４０】
条項３
色変化が生じなかったことを決定した後、第２の水分除去工程を実施する段階をさらに含む、条項１に記載の方法。
【００４１】
条項４
複数の層が、
水分検知ブリーダー材料と複合材料補修領域との間の多孔質剥離フィルム層と、
水分検知ブリーダー材料の上の通気層と、をさらに含む、条項１に記載の方法。
【００４２】
条項５
色変化が、温度４５０°Ｆ未満において熱的に不可逆である、条項１に記載の方法。
【００４３】
条項６
水分吸収標識材料が、ハロゲン化金属材料を含む、条項１に記載の方法。
【００４４】
条項７
ハロゲン化金属材料が、シリカゲルの構成成分である、条項６に記載の方法。
【００４５】
条項８
ハロゲン化金属材料が、塩化物材料、臭化物材料、またはそれらの組み合わせを含む、条項６に記載の方法。
【００４６】
条項９
ハロゲン化金属材料が、ニッケル、コバルト、またはそれらの組み合わせを含む、条項６に記載の方法。
【００４７】
条項１０
複合材料補修領域に複合材料補修配合物を適用する段階と、
複合材料補修配合物を適用した後、複合材料補修領域に複数の層を適用する段階であって、複数の層が、水分吸収標識材料を含む水分検知ブリーダー材料を含み、水分吸収標識材料の第１の色から第２の色への色変化が、水分吸収標識材料による水分吸収の表示である、段階と、
複合材料補修領域にバギングフィルムを適用する段階と、
複合材料補修配合物を加熱する段階を含む硬化工程を実施する段階と、
水分検知ブリーダー材料を曝露するためにバギングフィルムを取り除く段階と、
色変化が起こったか否かを決定するために、曝露された水分検知ブリーダー材料を評価する段階と、
を含む方法。
【００４８】
条項１１
色変化が生じたとき、硬化工程の間水分の侵入が起こったことを決定する段階をさらに含む、条項１０に記載の方法。
【００４９】
条項１２
複合材料補修配合物が、１つまたは複数の揮発性成分を含み、１つまたは複数の揮発成分に対する水分吸収標識材料の曝露が、第１の色から第２の色への色変化をもたらさない、条項１０に記載の方法。
【００５０】
条項１３
複合材料補修配合物が、予め含浸された材料を含む、条項１０に記載の方法。
【００５１】
条項１４
複数の層が、
水分検知ブリーダー材料と複合材料補修領域との間の多孔質剥離フィルム層と、
水分検知ブリーダー材料の上の固体剥離フィルム層と、
固体剥離フィルム層の上の通気層と、をさらに含む、条項１０に記載の方法。
【００５２】
条項１５
色変化が、しきい値温度４５０°Ｆ未満では熱的に不可逆であり、複合材料補修配合物が、しきい値温度を超えない硬化温度に加熱される、条項１０に記載の方法。
【００５３】
条項１６
ガラス繊維材料と、
水分吸収標識材料と
を含み、
水分吸収標識材料が、水分に曝露されたとき、第１の色から第２の色への色変化を生じ、色変化は、温度４５０°Ｆ未満では熱的に不可逆である、水分検知ブリーダー材料。
【００５４】
条項１７
水分吸収標識材料が、ハロゲン化金属材料を含む、条項１６に記載の水分検知ブリーダー材料。
【００５５】
条項１８
ハロゲン化金属材料が、シリカゲルの構成成分である、条項１７に記載の水分検知ブリーダー材料。
【００５６】
条項１９
ハロゲン化金属材料が、塩化物材料、臭化物材料、またはそれらの組み合わせを含む、条項１７に記載の水分検知ブリーダー材料。
【００５７】
条項２０
ハロゲン化金属材料が、ニッケル、コバルト、またはそれらの混合物を含む、条項１７に記載の水分検知ブリーダー材料。
【００５８】
本開示の要約が、請求項の範囲または意味を解釈または限定するために使用されないという理解の下で、与えられる。さらに、上述の詳細な説明において、様々な特徴が、互いにグループ化され得、または本発明を簡素化するという目的で単一の実施形態で記載され得る。本開示は、請求項に記載の実施形態が、各請求項に明示されるものを超える、さらなる特徴を必要とするという意図を示すとは解釈されない。むしろ、これ以降の請求項は、請求項に記載される主題が、開示される実施形態の何れかの特徴の一部に関し得ることを示す。
【符号の説明】
【００５９】
１０２  水分検知ブリーダー材料
１０４  複合材料補修領域
１０６  部品
１０８  多孔質剥離フィルム層
１１０  ヒートブランケット層
１１２  通気層
１１４  バギングフィルム
１１６  減圧
１１８  水分経路
１２０  減圧モニター
１２２  シーラントテープ
２０２  複合材料補修配合物
２０４  固体剥離フィルム層
【図１】
2017134051.tif 000003
【図２】
2017134051.tif 000004
【図３】
2017134051.tif 000005
【図４】
2017134051.tif 000006
【外国語明細書】
2017134051000001.pdf